(57)【要約】【課題】塗工液の塗工性及び印刷適性を左右する保水性を高め、かつ塗工液調製の際の作業を効率的に行いうる水性ＳＢＲラテックス組成物を提供する。【解決手段】ｐＨ７以下の水性ＳＢＲラテックスと、この水性ＳＢＲラテックスの固形分質量に基づき、１．０〜１０質量％のアルカリ可溶性会合型保水剤からなる組成物であって、固形分濃度５０質量％としたときの温度２０℃における粘度が５０００ｃｐｓ以下とする。【選択図】　なし【特許請求の範囲】
【請求項１】
ｐＨ７以下の水性ＳＢＲラテックスと、この水性ＳＢＲラテックスの固形分質量に基づき、１．０〜１０質量％のアルカリ可溶性会合型保水剤からなる組成物であって、固形分濃度５０質量％としたときの温度２０℃における粘度が５０００ｃｐｓ以下であることを特徴とする水性ＳＢＲラテックス組成物。
【請求項２】
アルカリ可溶性会合型保水剤が、（ａ）酸性単量体及び／又はその塩、（ｂ）会合性単量体及び（ｃ）その他の共重合可能なエチレン性不飽和単量体からなる共重合体である請求項１記載の水性ＳＢＲラテックス組成物。
【請求項３】
請求項１又は２記載の水性ＳＢＲラテックス組成物を含有することを特徴とする紙塗工液。
【発明の詳細な説明】
【０００１】
【発明の属する技術分野】
本発明は、新規な増粘、保水剤を含有する水性ＳＢＲラテックス組成物及びその水性ＳＢＲラテックス組成物からなる保水性が改善された紙塗工液に関するものである。
【０００２】
【従来の技術】
微細粒子の液状媒体分散体、例えばＳＢＲラテックスは、水性塗料、紙塗工液、接着剤、皮革の下地調整剤、セメント用混和剤、フィルム滑剤、繊維バインダーなどとして広く利用されている。このＳＢＲラテックスは、基材を浸漬してその表面に付着させたり、ドクターブレード、ロールコーターで塗布したり、スプレーによる吹き付け塗装により適用されているが、ＳＢＲラテックス自体低粘度である上に、固形分濃度調整や着色のため、顔料や充填剤などが添加されると、さらに粘度の低下や凝集を生じ、作業が困難になり、目的とする製品が得られなくなるという欠点がある。
【０００３】
さらに、紙塗工液のような水性ＳＢＲラテックスにおいては、保水性の不足により、塗工層の平滑性の低下や膜厚の不均一を生じ、印刷適性が劣化する傾向が認められる。このため、紙塗工液の場合、通常カルボキシメチルセルロース、メチルセルロース、ヒドロキシエチルセルロース、ポリビニルアルコール、ポリアクリルアミド、ポリアクリル酸ナトリウム、アクリル酸とメタクリル酸の共重合体などの親水性高分子物質を添加して、粘度、流動性、保水性などの塗工特性を調整しているが、これらの高分子物質は、顔料を分散した液にバインダーを加え、撹拌して均一にした後で添加しなければならないため、二度手間になり、作業効率の低下の原因となっている。
【０００４】
そして、このような余分な作業の簡略化のために、水性ＳＢＲラテックスに水性エマルションと水性媒体中に安定に分散しているコロイダルシリカとを同時に含有させた水性ＳＢＲラテックス組成物が提案されているが（特許文献１参照）、これを紙塗工液に添加した際の保水力が不十分であり、しかも過度の増粘を生じるため、作業性が低下する上に、コロイダルシリカを用いるため、塗工物性、例えば表面平滑性が劣化するのを免れない。
【０００５】
【特許文献１】
特開平６−１７９８２６号公報（特許請求の範囲等）
【０００６】
【発明が解決しようとする課題】
本発明は、このような事情のもとで、塗工液の塗工性及び印刷適性を左右する保水性を高め、かつ塗工液調製の際の作業を効率的に行いうる水性ＳＢＲラテックス組成物を提供することを目的としてなされたものである。
【０００７】
【課題を解決するための手段】
本発明者らは、塗工液に配合するために、保水性の良好な水性ラテックス組成物を開発するために鋭意研究を重ねた結果、アルカリ可溶性会合型保水剤を含み、ｐＨ及び粘度を特定の範囲に調整した水性ＳＢＲラテックス組成物が、紙塗工液に配合したときに、粘度の著しい上昇や、凝集物の発生を伴うことなく、保水性を付与しうることを見出し、この知見に基づいて本発明をなすに至った。
【０００８】
すなわち、本発明は、ｐＨ７以下の水性ＳＢＲラテックスと、この水性ＳＢＲラテックスの固形分質量に基づき、１．０〜１０質量％のアルカリ可溶性会合型保水剤からなる組成物であって、固形分濃度５０質量％としたときの温度２０℃における粘度が５０００ｃｐｓ以下であることを特徴とする水性ＳＢＲラテックス組成物を提供するものである。
【０００９】
【実施の実施の形態】
本発明の水性ＳＢＲラテックス組成物は、固形分質量に基づき１．０〜１０質量％のアルカリ可溶性会合型保水剤を含むことが必要である。
アルカリ可溶性会合型保水剤とは、親水性の高分子主鎖の末端や途中に高級アルキル基などの疎水性ペンダント基をグラフトしたものからなる保水剤を意味する。
【００１０】
このようなアルカリ可溶性会合型保水剤としては、（ａ）酸性単量体及び／又はその塩と、（ｂ）会合性単量体、すなわち、一般式
【化１】
2004107405.tif 000002
（式中、Ｒ１は水素原子又はメチル基、ｎは０又は１、Ｒ２は二価の炭化水素基、Ａはポリオキシアルキレン基、ＸはＯ、ＯＣ（Ｏ）、ＯＣ（Ｏ）ＮＨから選ばれる結合、Ｒ３は炭化水素基、ｐ及びｑはそれぞれ０又は１であり同時に０にはならない、またｐあるいはｑが０の場合、α位の炭素に水素が結合する）
で表わされる単量体、一般式
【化２】
2004107405.tif 000003
（式中のＲ１、Ｒ２、Ｒ３、Ａ、Ｘは前記と同じ意味をもち、ｍは０又は１である）
で表わされる単量体、及び一般式
【化３】
2004107405.tif 000004
（式中のＲ１及びＲ３は前記と同じ意味をもつ）
で表わされる単量体の中から選ばれた少なくとも１種と、（ｃ）その他の共重合可能なエチレン性不飽和単量体の少なくとも１種からなる共重合体が用いられる。
【００１１】
上記の（ａ）成分としては、例えばアクリル酸、メタクリル酸、アクリロキシプロピオン酸、シトラコン酸、イタコン酸、クロトン酸、マレイン酸、無水マレイン酸などのカルボキシル基含有単量体や、ビニルスルホン酸、スチレンスルホン酸、スルホエチル（メタ）アクリレートなどのスルホン酸基含有単量体や、モノ（２‐メタクリロイルオキシエチル）ホスフェート、モノ（２‐アクリロイルオキシエチル）ホスフェート、２‐（メタ）アクリロイルオキシプロピルホスフェート、２‐（メタ）アクリロイルオキシ‐３‐クロロプロピルホスフェート、２‐（メタ）アクリロイルオキシエチルフェニルホスフェートなどのリン酸基含有単量体や、これらの塩を挙げることができる。これらは単独で用いてもよいし２種以上組み合わせて用いてもよい。これらの中で、カルボキシル基含有単量体及び／又はその塩、特にアクリル酸、メタクリル酸及びこれらの塩から選ばれた少なくとも１種は他の単量体との共重合性が良好であるため好ましい。
【００１２】
本発明で用いるアルカリ可溶性会合型保水剤における（ａ）成分から誘導される構成単位と（ｃ）成分から誘導される構成単位の含有割合は、モル比で５：９５ないし７０：３０、好ましくは１０：９０ないし６０：４０の範囲である。（ａ）成分から誘導される構成単位の割合がこれよりも少ないと十分な保水効果が得られないし、またこれよりも多いとハイシェア下における流動性が低下するとともにＢ型粘度の上昇をもたらす上に、これを含む水性ＳＢＲラテックス自体の粘度が上昇する原因となる。また、前記（ｂ）成分から誘導される構成単位の含有割合は、共重合体全量の０．１〜５０モル％、好ましくは１〜３０モル％の範囲内で選ぶのがよい。この構成単位が０．１モル％未満になると、これを水性ＳＢＲラテックスに配合したとき、十分な粘性の向上効果が得られない。また、５０モル％を超えると粘度が高くなりすぎて、流動性が低下するため作業性が劣化するし、さらに、水性ＳＢＲラテックスに配合した際の粘度上昇が著しくなるので、例えば塗工液調製時に使用する場合、粘度が高すぎて取り扱いが困難になる。
【００１３】
このアルカリ可溶性会合型保水剤として用いる共重合体は、ゲルパーミエーションクロマトグラフィー法（ＧＰＣ法）により測定したポリスチレン換算の質量平均分子量が１０，０００〜８，０００，０００の範囲にあるのが好ましい。これよりも低分子量のものでは、十分な保水性が得られないし、またこれよりも高分子量のものでは、塗工液の粘度が高くなり、取り扱いにくくなる。保水性と粘度のバランスの点で特に好ましいものは、質量平均分子量が５０，０００〜４，０００，０００の範囲のものである。
【００１４】
本発明において、アルカリ可溶性会合型保水剤として用いる共重合体は、例えば通常のアクリル系共重合体を製造する場合に慣用されている方法に従い、構成単位（ａ）、構成単位（ｂ）及び構成単位（ｃ）を導入しうる単量体を共重合させることによって、容易に製造することができる。
【００１５】
上記の構成単位（ａ）を導入しうる単量体としては、メタクリル酸が、また構成単位（ｃ）を導入しうる単量体としては、一般式
【化４】
2004107405.tif 000005
（式中のＲは水素原子又はメチル基、Ｒ′は炭化水素である）
で表わされるアクリル酸エステル及びメタクリル酸エステルの中から選ばれた少なくとも１種が用いられる。
【００１６】
また、（ｂ）成分の単量体としては、一般式
【化５】
2004107405.tif 000006
及び
【化６】
2004107405.tif 000007
（式中のＲ１は水素原子又はメチル基、Ｒ２は二価の炭化水素基、Ｒ３は炭化水素基、Ａはポリオキシアルキレン基、Ｒ４は炭化水素基又はＮ‐炭化水素置換アミド基、ｎ及びｍは０又は１である）
で表わされる化合物の中から選ばれた少なくとも１種が用いられる。
【００１７】
これらの単量体の重合方法については、特に制限はなく、溶液重合法、乳化重合法、固体重合法など任意の方法を用いることができる。
この際用いる重合開始剤としては、水溶性のアゾ化合物や過酸化物、例えば過酸化水素、２，２′‐アゾビス（２‐アミジノプロパン）ジ塩酸塩、水溶性無機過酸化物又は水溶性還元剤と水溶性無機過酸化物や有機過酸化物との組合せなどがある。この水溶性無機過酸化物の例としては、過硫酸カリウムや過硫酸アンモニウムなどが挙げられる。この水溶性還元剤の例としては、水に可溶な通常のラジカル酸化還元重合触媒成分として用いられる還元剤、例えばエチレンジアミン四酢酸又はそのナトリウム塩やカリウム塩、あるいはこれらと鉄、銅、クロムなどの重金属との錯化合物、スルフィン酸又はそのナトリウム塩やカリウム塩、Ｌ‐アスコルビン酸又はそのナトリウム塩やカリウム塩やカルシウム塩、ピロリン酸第一鉄、硫酸第一鉄、硫酸第一鉄アンモニウム、亜硫酸ナトリウム、酸性亜硫酸ナトリウム、ホルムアルデヒドスルホキシル酸ナトリウム、還元糖類などが挙げられる。
【００１８】
また、水溶性有機過酸化物としては、例えばクメンヒドロペルオキシド、ｐ‐サイメンヒドロペルオキシド、ｔｅｒｔ‐ブチルイソプロピルベンゼンヒドロペルオキシド、ジイソプロピルベンゼンヒドロペルオキシド、ｐ‐メンタンヒドロペルオキシド、デカリンヒドロペルオキシド、ｔｅｒｔ‐アミルヒドロペルオキシド、ｔｅｒｔ‐ブチルヒドロペルオキシド、イソプロピルヒドロペルオキシドなどのヒドロペルオキシド類などが挙げられる。
【００１９】
さらに、この乳化重合における乳化剤としては、通常アニオン性界面活性剤又はそれとノニオン性界面活性剤との組合せが用いられる。このアニオン性界面活性剤やノニオン性界面活性剤としては、通常の乳化重合に用いられるものの中から任意に選んで用いることができる。このようなアニオン性界面活性剤の例としては、アルキルベンゼンスルホン酸塩、アルキルスルホン酸塩、アルキル硫酸エステル塩、脂肪酸金属塩、ポリオキシアルキルエーテル硫酸エステル塩、ポリオキシエチレンカルボン酸エステル硫酸エステル塩、ポリオキシエチレンアルキルフェニルエーテル硫酸エステル塩、コハク酸ジアルキルエステルスルホン酸塩などを挙げることができる。
【００２０】
また、ノニオン性界面活性剤の例としては、ポリオキシエチレンアルキルフェニルエーテル、ポリオキシエチレンアルキルエーテル、ポリオキシエチレン脂肪酸エステル、ポリオキシエチレンソルビタン脂肪酸エステル、ポリオキシエチレンアルキルエーテルグリセリンホウ酸エステル、ポリオキシエチレンアルキルエーテルリン酸エステルなど、ポリオキシエチレン鎖を分子内に有し、界面活性作用を有する化合物及び前記化合物のポリオキシエチレン鎖がオキシエチレン、オキシプロピレンの共重合体で代替されている化合物、ソルビタン脂肪酸エステル、グリセリン脂肪酸エステル、ペンタエリスリトール脂肪酸エステルなどを挙げることができる。
【００２１】
例えば、乳化重合法の場合は、重合開始剤及び乳化剤を含有する水性媒体中において、メタクリル酸と前記一般式（ＩＶ）で表わされるアクリル酸エステル又はメタクリル酸エステルと、一般式（Ｖ）又は（ＶＩ）で表わされる単量体を所定の割合で混合し、通常３０〜８０℃の範囲の温度において重合させる。
【００２２】
本発明において、アルカリ可溶性会合型保水剤として用いる共重合体は、また（ｂ）成分の単量体として前記一般式（Ｖ）又は（ＶＩ）で表わされる化合物を用いる代わりに、一般式
【化７】
2004107405.tif 000008
（式中のＲ１、Ｒ２及びＲ３は前記と同じ意味をもつ）
で表わされる単量体、例えば３‐メチル‐３‐ブテン‐１‐オールを用い、これをメタクリル酸及び前記一般式（ＩＶ）で表わされるアクリル酸又はメタクリル酸エステルと共重合させて共重合体を形成させたのち、これに一般式
Ｘ′−Ａ−Ｒ４　（ＶＩＩＩ）
（式中のＸ′は水酸基と反応して−Ｏ−、
【化８】
2004107405.tif 000009
又は
【化９】
2004107405.tif 000010
結合を形成しうる基、Ａ及びＲ４は前記と同じ意味をもつ）
で表わされる化合物を反応させるか、メタクリル酸と一般式（ＩＶ）で表わされるアクリル酸又はメタクリル酸エステルとの共重合体を形成させたのち、メタクリル酸単位の一部を、
ＨＯ−Ａ−Ｒ４　（ＩＸ）
又は
ＮＨｍ（Ａ−Ｒ４）２ｍ　（Ｘ）
（式中のＡ、Ｒ４及びｍは前記と同じ意味をもつ）
で表わされるポリオキシアルキレン化合物と反応させて、エステル結合又はアミド結合を形成させることによって製造することもできる。
【００２３】
この際用いる前記一般式（ＩＸ）で表わされるポリオキシアルキレン化合物としては、例えば、ポリオキシエチレンノニルエーテル、ポリオキシエチレンデシルエーテル、ポリオキシエチレンドデシルエーテル、ポリオキシエチレンオクタデシルエーテル、ポリオキシエチレンブチルフェニルエーテル、ポリオキシエチレンオクチルフェニルエーテル、ポリオキシエチレンデシルフェニルエーテル、ポリオキシエチレンノニルフェニルエーテル、ポリオキシエチレンドデシルフェニルエーテルなどが挙げられる。これらの単量体は単独で用いてもよいし、２種以上を組み合わせて用いてもよい。
【００２４】
また、前記一般式（Ｘ）で表わされるポリオキシアルキレン化合物の例としては、前記一般式（ＩＸ）で表わされるポリオキシアルキレン化合物の例として挙げた化合物の末端水酸基をアミノ基で置換したものを挙げることができる。
【００２５】
これらの化合物は、ベースとなる共重合体の側鎖と反応しやすい誘導体に変えた形、例えばハロゲン化物やアルカリ塩の形で反応させることもできる。この反応は、通常、化合物中にポリオキシアルキレン鎖を導入するのに用いられている公知方法によって行うことができる。
【００２６】
本発明に用いられる水性ＳＢＲラテックスとしては、例えばスチレン−ブタジエン系共重合体、スチレン−アクリル系共重合体、酢酸ビニル−アクリル系共重合体、エチレン−酢酸ビニル系共重合体、ブタジエン−メチルメタクリレート系共重合体、酢酸ビニル−ブチルアクリレート系共重合体、スチレン−無水マレイン酸系共重合体、イソブテン−無水マレイン酸系共重合体、アクリル酸−メチルメタクリレート系共重合体などがある。これらは単独で用いてもよいし、２種以上を組み合わせて用いてもよいが、これらはｐＨ７．０以下に調整されていることが必要である。水性ＳＢＲラテックスのｐＨが７．０を超えると保水剤とのｐＨ差が大きくなるため、ｐＨショックが起こりやすくなり、その結果として凝集が発生する。この組成物の可使範囲及び凝集発生防止性の面から好ましいｐＨは５．０〜７．０の範囲である。
【００２７】
本発明においては、アルカリ可溶性会合型保水剤を、水性ＳＢＲラテックスの固形分の質量に基づき、１．０〜１０質量％の割合で含有したものであり、生成した水性ＳＢＲラテックス組成物の固形分濃度５０質量％としたときの、２０℃における粘度が５０００ｃｐｓ以下であることが必要である。アルカリ可溶性会合型保水剤の含有量が１．０質量％未満であると、水性ＳＢＲラテックス組成物を塗工液などに用いた場合、保水性が十分発揮されないし、１０質量％を超えると水性ＳＢＲラテックス組成物の粘度が高くなりすぎるため、塗工液などを調製することが困難になる。
【００２８】
さらに、この場合の水性ＳＢＲラテックス組成物の粘度が５０００ｃｐｓを超えると水性ＳＢＲラテックス組成物の流動性が低下するため、塗工液調製時に水性ＳＢＲラテックス組成物をポンプで供給する際の供給が困難になり作業性が低下する。保水性、粘度及び作業性の面から増粘剤の好ましい含有量は１．５〜６質量％である。また、水性ＳＢＲラテックス組成物の好ましい粘度は調製直後で５０００ｃｐｓ以下であり、かつ調製後１か月経過した後の粘度も５０００ｃｐｓ以下であることが好ましい。このような特性の調整は、水性ＳＢＲラテックス組成物のＳＢＲラテックス成分に応じて増粘剤の種類及び含有量を適宜選択することにより得られる。例えばＳＢＲラテックスがスチレン−ブタジエン系共重合体からなる場合、アルカリ可溶性会合型保水剤としてメタクリル酸−アクリル酸エチル−ポリオキシエチレン（２‐プロペニル‐４‐ノニル）フェニルエーテルをＳＢＲラテックスの固形分１００質量部に対し、２〜６質量部配合することにより調製時及び調製後１か月経過したときの水性ＳＢＲラテックス組成物の粘度を５０００ｃｐｓ以下に保つことができる。
【００２９】
本発明の水性ＳＢＲラテックス組成物は、そのまま紙塗工液に配合することができるが、所望ならば塩析又は噴霧乾燥などにより固形物としたのち、これを配合することもできる。
【００３０】
【発明の効果】
本発明の水性ＳＢＲラテックス組成物は、予め保水剤成分を含んでいるため水性塗料、紙塗工剤、接着剤、皮革の下地調整剤、セメント用混和剤、フィルムの滑剤、繊維のバインダーなどに用いる際に、後から増粘性や保水性を向上させる成分を添加する必要がないため、作業の効率を向上させることができる。
本発明の水性ＳＢＲラテックス組成物を用いて調製された紙塗工液は保水性が向上しているので、塗工層の平滑性に優れ、しかも層厚の均一化ができるため、塗工層の光沢度、白色度が高く、グラビア網点欠落率の低い塗工層を得ることができる。
【００３１】
【実施例】
次に、本発明を実施例によりさらに詳細に説明するが、本発明はこれらの例によってなんら限定されるものではない。
なお、各例中の水性ＳＢＲラテックス組成物及び紙塗工液の物性は、下記の方法に従って求めた。
【００３２】
（１）水性ＳＢＲラテックス組成物の粘度
水性ＳＢＲラテックス組成物を調製した直後と調製後１か月経過したときのＢ型粘度をＴＡＰＰＩ基準Ｔ６４８　Ｓｕ−７２に従って、回転数６０ｒｐｍで、２０℃にて測定した。
（２）紙塗工液の保水性
加圧脱水法に従い、リテンションメータ−ＡＡ−ＧＷＲ［カルテック・サイエンティフィック（Ｋａｌｔｅｃ　Ｓｃｉｅｎｔｉｆｉｃ）製］を使用し、塗工カラー１０ｃｃ、圧力１．５バール、加圧時間１５秒、温度２０℃条件下で、塗工カラーのろ紙への脱水量を測定した。値が小さいほど保水性がよいことを示す。
（３）紙塗工液のＢ型粘度（ｃｐｓ）
ＴＡＰＰＩ基準Ｔ６４８　Ｓｕ−７２に従って、回転数６０ｒｐｍで、２０℃におけるＢ型粘度を測定した。
（４）紙塗工液のハイシェア（ＨＳ）粘度（ｃｐｓ）
ハイシェア粘度計［日本精機（株）製］を使用し、回転数８８００ｒｐｍで、２０℃におけるハイシェア粘度を測定した。
（５）塗工紙の光沢度
ＪＩＳ　Ｐ８１４２−１９６５に従って測定した。
（６）塗工紙の白色度
ＪＩＳ　Ｐ８１２３−１９６１に従って測定した。
（７）塗工紙の平滑度
ＪＩＳ　Ｐ８１１９−１９７６に従って測定した。
（８）塗工紙のグラビア網点欠落数
印刷局式グラビア印刷適性試験機（熊谷理機工業製、製造番号８６０８１８９）を用いて測定した。
【００３３】
実施例１
メタクリル酸単位４０質量％とアクリル酸エチル単位５２．６質量％とオクタデシルポリオキシエチレン（３‐メチル‐３‐ブテニル）エーテルのウレタン結合物７．４質量％とからなる質量平均分子量２，０００，０００のメタクリル酸−アクリル酸エチル‐オクタデシルポリオキシエチレン（３‐メチル‐３‐ブテニル）エーテル共重合体エマルション（固形分３０質量％、２０℃粘度５０ｍＰａ・ｓ、平均粒子径６５ｎｍ）をスチレン−ブタジエンラテックス（ｐＨ５．５）の不揮発分１００質量部に対して２質量部（固形分として）を加え、均質に混合することにより水性ＳＢＲラテックス組成物を調製した。このものの物性を表１に示す。
【００３４】
実施例２
メタクリル酸−アクリル酸エチル‐オクタデシルポリオキシエチレン（３‐メチル‐３‐ブテニル）エーテル共重合体エマルションの代りに、製品名Ｌ８３（日本ＮＳＣＰ社製）を用いた以外は、全て実施例１と同様にして水性ＳＢＲラテックス組成物を調製した。このものの物性を表１に示す。
【００３５】
実施例３
メタクリル酸−アクリル酸エチル‐オクタデシルポリオキシエチレン（３‐メチル‐３‐ブテニル）エーテル共重合体エマルションの代りに、メタクリル酸メチル単位４０質量％、アクリル酸エチル単位４９質量％、スチレン単位５質量％、α‐（３‐メチル‐３‐ブテニル）‐ω‐へプタデシルカルボニルオキシポリ（オキシ‐１，２‐エタンジイル）６質量％からなる共重合体エマルションを用いた以外は、全て実施例１と同様にして水性ＳＢＲラテックス組成物を調製した。このものの物性を表１に示す。
【００３６】
比較例１
実施例１のアルカリ可溶性会合型保水剤に代え、メタクリル酸単位３５質量％とアクリル酸エチル単位６５質量％とからなる質量平均分子量２，０００，０００のメタクリル酸−アクリル酸エチル共重合体エマルション（固形分３５質量％、２０℃粘度５４ｍＰａ・ｓ、平均粒径７１ｎｍ）を用いた以外は全て実施例１と同様にして水性ＳＢＲラテックス組成物を調製した。このものの物性を表１に示す。
【００３７】
比較例２
実施例１において、アルカリ可溶性会合型保水剤の含有割合を０．５質量部にした以外は全て実施例１と同様にして水性ＳＢＲラテックス組成物を調製した。このものの物性を表１に示す。
【００３８】
比較例３
実施例１において、アルカリ可溶性会合型保水剤の含有割合を１５質量部にした以外は全て実施例１と同様にして水性ＳＢＲラテックス組成物を調製した。このものの物性を表１に示す。
【００３９】
【表１】
2004107405.tif 000011
【００４０】
実施例４
前記実施例１〜３及び比較例１〜３で得た水性ＳＢＲラテックス組成物（調製後１か月経過後のもの）を用いて紙塗工液を調製し、かつこの塗工液を用いて塗工紙を製造した。紙塗工液の構成は上記に示すものであり、この塗工液を上質紙（坪量６０ｇ／ｍ２）の片面に固形分付着量が１３ｇ／ｍ２になるように塗布乾燥して塗工紙を作成した。この塗工液と塗工紙の物性を参考例及び上記に従って求め、その結果を表２に示す。
【００４１】
参考例
クレー７０質量部、重質炭酸カルシウム３０質量部、水性ＳＢＲラテックス組成物６質量部、分散剤（ソマール社製，ＳＤＡ−４０Ｋ）０．１質量部を全体の固形分濃度が６２質量％となるように水を加え紙塗工液を調製した。
【００４２】
【表２】
2004107405.tif 000012
【００４３】
なお、比較例１及び比較例３の水性ＳＢＲラテックス組成物は粘度が高すぎるため紙塗工液に添加できない又は添加しても他の成分と均一に混合、分散できないものであった。